(57)【要約】  本発明は、ポリアミド樹脂１００質量部に対し、膨潤性層状珪酸塩を１〜１０質量部、及びリンの酸化数が３以下のリン含有化合物を０．０１〜０．３質量部含有するポリアミド樹脂組成物であって、前記ポリアミド樹脂が、相対粘度３．０以上４．０以下のポリアミド樹脂Ａ１と相対粘度１．５以上３．０未満のポリアミド樹脂Ａ２からなり、その混合割合（質量比）が、Ａ１／Ａ２＝９８／２〜５／９５であり、該ポリアミド樹脂組成物の引張破断伸度が３．０％以上であるポリアミド樹脂組成物であって、従来のナノコンポジットにない靭性を有し、少ない無機フィラー含有量、低比重でありながら、強度、剛性、熱間剛性に優れるポリアミド樹脂組成物を提供するものである。【特許請求の範囲】
【請求項１】
ポリアミド樹脂１００質量部に対し、膨潤性層状珪酸塩を１〜１０質量部、及びリンの酸化数が３以下のリン含有化合物を０．０１〜０．３質量部含有するポリアミド樹脂組成物であって、前記ポリアミド樹脂が、相対粘度３．０以上４．０以下のポリアミド樹脂Ａ１と相対粘度１．５以上３．０未満のポリアミド樹脂Ａ２からなり、その混合割合（質量比）が、Ａ１／Ａ２＝９８／２〜５／９５であり、該ポリアミド樹脂組成物の引張破断伸度が３．０％以上であること特徴とするポリアミド樹脂組成物。
【請求項２】
リンの酸化数が３以下のリン含有化合物が、次亜リン酸塩である請求項１に記載のポリアミド樹脂組成物。
【発明の詳細な説明】
【技術分野】
【０００１】
本発明は、ポリアミド樹脂組成物に関し、詳しくは、膨潤性層状珪酸塩を含有し、靭性を有して、低比重でありながら、強度、剛性、熱間剛性に優れるポリアミド樹脂組成物に関する。
【背景技術】
【０００２】
従来より、ポリアミド６、ポリアミド６６などのポリアミド樹脂は、機械的物性、耐衝撃性、耐薬品性などに優れるため、無機フィラーで強化されて自動車部品、電気部品、電子部品などに多用されている。しかし、強化ポリアミド樹脂の機械的強度や耐熱性が向上しても、無機フィラーはポリアミドとの親和性に乏しいため、ポリアミド樹脂本来の靭性が損なわれてしまうことが多い。
近年、ポリアミド樹脂の原料モノマー中にモンモリロナイトなどの層状珪酸塩類を含有させて重合し、層状珪酸塩類をナノオーダーで分散させた、いわゆるナノコンポジットが提案されている（特許文献１、２など）。
このナノコンポジットは、従来の無機フィラーを充填した複合材料に比較して、少量の無機フィラーによって、より高い弾性率や耐熱性を付与し得る上、軽量化が可能であるとされ、確かに少ない無機フィラー含有量で比較的高い弾性率や耐熱性を発現可能である。
しかしながら、無機フィラーを含有しないナチュラル品と比較すると、靭性の低下は著しく、用途によっては靭性不足に起因する機械的強度不足になることがあり、改善の余地がある。
【先行技術文献】
【特許文献】
【０００３】
【特許文献１】特開平３−７７２９号公報
【特許文献２】特許第２９４１１５９号公報
【発明の概要】
【発明が解決しようとする課題】
【０００４】
本発明の目的は、従来のナノコンポジットにない靭性を有し、少ない無機フィラー含有量、低比重でありながら、強度、剛性、熱間剛性に優れるポリアミド樹脂組成物を提供することである。
【課題を解決するための手段】
【０００５】
本発明者らは、鋭意研究の結果、本発明に到達したものである。【０００６】
すなわち、本発明は、以下の通りである。
（１）  ポリアミド樹脂１００質量部に対し、膨潤性層状珪酸塩を１〜１０質量部、及びリンの酸化数が３以下のリン含有化合物を０．０１〜０．３質量部含有するポリアミド樹脂組成物であって、前記ポリアミド樹脂が、相対粘度３．０以上４．０以下のポリアミド樹脂Ａ１と相対粘度１．５以上３．０未満のポリアミド樹脂Ａ２からなり、その混合割合（質量比）が、Ａ１／Ａ２＝９８／２〜５／９５であり、該ポリアミド樹脂組成物の引張破断伸度が３．０％以上であること特徴とするポリアミド樹脂組成物。
（２）  リンの酸化数が３以下のリン含有化合物が、次亜リン酸塩である（１）に記載のポリアミド樹脂組成物。
【発明の効果】
【０００７】
本発明のポリアミド樹脂組成物は、従来のナノコンポジットにない靭性を有し、無機フィラー含有量が少なく低比重でありながら、ポリアミド樹脂の強度、剛性、熱間剛性を高めることができる成形品の提供が可能である。
【発明を実施するための形態】
【０００８】
以下に本発明を具体的に説明する。
本発明で用いるポリアミド樹脂（Ａ１及びＡ２）とは、アミノ酸、ラクタムあるいはジアミンとジカルボン酸とから形成されるアミド結合を有する重合体を意味する。このようなポリアミドを形成するモノマーの例としては次のようなものがある。
アミノ酸としては６−アミノカプロン酸、１１−アミノウンデカン酸、１２−アミノドデカン酸、パラアミノメチル安息香酸などがある。
ラクタムとしてはε−カプロラクタム、ω−ラウロラクタムなどがある。
【０００９】
ジアミンとしてはテトラメチレンジアミン、ヘキサメチレンジアミン、ウンデカメチレンジアミン、ドデカメチレンジアミン、２，２，４−／２，４，４−トリメチルヘキサメチレンジアミン、５−メチルノナメチレンジアミン、２，４−ジメチルオクタメチレンジアミン、メタキシリレンジアミン、パラキシリレンジアミン、１，３−ビス（アミノメチル）シクロヘキサン、１−アミノ−３−アミノメチル−３，５，５−トリメチルシクロヘキサン、３，８−ビス（アミノメチル）トリシクロデカン、ビス（４−アミノシクロヘキシル）メタン、ビス（３−メチル−４−アミノシクロヘキシル）メタン、２，２−ビス（４−アミノシクロヘキシル）プロパン、ビス（アミノプロピル）ピペラジン、アミノエチルピペラジンなどがある。
【００１０】
ジカルボン酸としてはアジピン酸、スベリン酸、アゼライン酸、セバシン酸、ドデカン二酸、テレフタル酸、イソフタル酸、ナフタレンジカルボン酸、２−クロロテレフタル酸、２−メチルテレフタル酸、５−メチルイソフタル酸、５−ナトリウムスルホイソフタル酸、ヘキサヒドロテレフタル酸、ヘキサヒドロイソフタル酸、ジグリコール酸などがある。
【００１１】
本発明に用いるポリアミド樹脂として好ましいものは、ポリカプロアミド（ポリアミド６）、ポリテトラメチレンアジパミド（ポリアミド４６）、ポリヘキサメチレンアジパミド（ポリアミド６６）、ポリヘキサメチレンセバカミド（ポリアミド６１０）、ポリヘキサメチレンドデカミド（ポリアミド６１２）、ポリウンデカメチレンアジパミド（ポリアミド１１６）、ポリウンデカンアミド（ポリアミド１１）、ポリドデカンアミド（ポリアミド１２）、ポリトリメチルヘキサメチレンテレフタルアミド（ポリアミドＴＭＨＴ）、ポリヘキサメチレンイソフタルアミド（ポリアミド６Ｉ）、ポリヘキサメチレンテレフタル／イソフタルアミド（ポリアミド６Ｔ／６Ｉ）、ポリビス（４−アミノシクロヘキシル）メタンドデカミド、（ポリアミドＰＡＣＭ１２）、ポリビス（３−メチル−４−アミノシクロヘキシル）メタンドデカミド（ポリアミドジメチルＰＡＣＭ１２）、ポリメタキシリレンアジパミド（ポリアミドＭＸＤ６）、ポリウンデカメチレンテレフタルアミド（ポリアミド１１Ｔ）、ポリウンデカメチレンヘキサヒドロテレフタルアミド（ポリアミド１１Ｔ（Ｈ））およびこれらの共重合ポリアミド、混合ポリアミドなどがある。中でも、とくに好ましくはポリアミド６、ポリアミド４６、ポリアミド６６、ポリアミド１１、ポリアミド１２およびこれらの共重合ポリアミド、もしくはこれらの混合ポリアミドである。
【００１２】
ここで用いられるポリアミド樹脂は通常、公知の溶融重合法で、あるいはさらに固相重合法を併用して製造され、ポリアミド樹脂の相対粘度は１．５〜４．０のものが好ましい。
本発明におけるポリアミド樹脂の相対粘度は、溶媒として９６質量％濃硫酸を用い、温度２５℃、濃度１ｇ／ｄｌの条件で測定したものである。
本発明においては、相対粘度が３．０以上４．０以下のポリアミド樹脂Ａ１と、相対粘度が１．５以上３．０未満のポリアミド樹脂Ａ２とを混合したポリアミド樹脂を用いる。ポリアミド樹脂Ａ１の相対粘度は、３．２以上３．８以下が好ましく、ポリアミド樹脂Ａ２の相対粘度は、１．７以上２．８以下が好ましい。ポリアミド樹脂Ａ１とポリアミド樹脂Ａ２とは、相対粘度が異なっていることが必要である。ポリアミド樹脂Ａ１とポリアミド樹脂Ａ２の相対粘度差は、０．３〜２．０が好ましく、０．５〜１．６がより好ましく、０．７〜１．４がさらに好ましい。
ポリアミド樹脂Ａ１とポリアミド樹脂Ａ２との混合割合（質量比）は、Ａ１／Ａ２＝９８／２〜５／９５であり、好ましくはＡ１／Ａ２＝９５／５〜４０／６０、より好ましくはＡ１／Ａ２＝９５／５〜５０／５０である。ポリアミド樹脂Ａ１が９８質量％を超えると、成形時の流動性が不足することで、ポリアミド樹脂組成物から得られる成形品の表面平滑性、さらには加飾性が悪くなるため好ましくない。ポリアミド樹脂Ａ１が５質量％未満だと、引張破断伸度が保てなくなるため好ましくない。
ポリアミド樹脂Ａ１とポリアミド樹脂Ａ２は、同種のポリアミド樹脂であることが好ましい。この場合、同種とは構成するモノマー種の９０モル％以上が同じであることを指す。
そのような相対粘度が異なる同種の２種類のポリアミド樹脂を用いることにより、得られる成形品の引張破断伸度(％)が高くなり、成形品の靭性がより向上することになる。
【００１３】
本発明において使用される膨潤性層状珪酸塩としては、天然で産出される天然膨潤性層状珪酸塩であっても、合成により得られる合成膨潤性層状珪酸塩であってもよい。「膨潤性」とは、層状珪酸塩の結晶層間に水やアルコール、エーテル等の溶媒が侵入したときに膨潤する性質をいう。
本発明において使用される膨潤性層状珪酸塩としては、アルミニウム、マグネシウム、リチウム等の金属を含む８面体シートの上下に珪酸４面体シートが重なって１枚の板状結晶層を形成している２：１型の構造を持つものが好ましく、その場合、その板状結晶層の層間に交換性の陽イオンを有している。
【００１４】
その１枚の板状結晶の大きさは、幅０．０５〜０．５μｍ、厚さ６〜１５オングストロームであることが好ましい。また、その交換性陽イオンのカチオン交換容量は０．２〜３ｍｅｑ／ｇのものが好ましく、より好ましくはカチオン交換容量が０．８〜１．５ｍｅｑ／ｇのものである。
【００１５】
膨潤性層状珪酸塩の具体例としては、モンモリロナイト、バイデライト、ノントロナイト、サポナイト、ヘクトライト、ソーコナイトなどのスメクタイト系粘土鉱物、バーミキュライト、ハロイサイト、カネマイト、ケニヤイト、燐酸ジルコニウム、燐酸チタニウムなどの各種粘土鉱物、Ｌｉ型フッ素テニオライト、Ｎａ型フッ素テニオライト、Ｎａ型四珪素フッ素雲母、Ｌｉ型四珪素フッ素雲母等の膨潤性雲母等が挙げられ、天然のものであっても合成されたものであっても良い。これらのなかでもモンモリロナイト、ヘクトライトなどのスメクタイト系粘土鉱物やＮａ型四珪素フッ素雲母、Ｌｉ型フッ素テニオライトなどの膨潤性雲母が好ましく、特にモンモリロナイトが最も好ましい。
【００１６】
本発明においては、層間に交換性陽イオンが交換された有機オニウムイオンが存在する膨潤性層状珪酸塩を用いることが好ましい。
そのような膨潤性層状珪酸塩としては、ソマシフＭＥＥ（コープケミカル社製）やナノクレイＩ．３０Ｔ（ｎａｎｏｃｏｒ社製）が使用可能である。
【００１７】
有機オニウムイオンとしてはアンモニウムイオンやホスホニウムイオン、スルホニウムイオンなどが挙げられる。これらのなかではアンモニウムイオンとホスホニウムイオンが好ましく、特にアンモニウムイオンが好んで用いられる。アンモニウムイオンとしては、１級アンモニウム、２級アンモニウム、３級アンモニウム、４級アンモニウムのいずれでも良い。
【００１８】
１級アンモニウムイオンとしてはデシルアンモニウム、ドデシルアンモニウム、オクタデシルアンモニウム、オレイルアンモニウム、ベンジルアンモニウムなどが挙げられる。
２級アンモニウムイオンとしてはメチルドデシルアンモニウム、メチルオクタデシルアンモニウムなどが挙げられる。
３級アンモニウムイオンとしてはジメチルドデシルアンモニウム、ジメチルオクタデシルアンモニウムなどが挙げられる。
【００１９】
４級アンモニウムイオンとしてはベンジルトリメチルアンモニウム、ベンジルトリエチルアンモニウム、ベンジルトリブチルアンモニウム、ベンジルジメチルドデシルアンモニウム、ベンジルジメチルオクタデシルアンモニウムなどのベンジルトリアルキルアンモニウムイオン、トリメチルオクチルアンモニウム、トリメチルドデシルアンモニウム、トリメチルオクタデシルアンモニウムなどのアルキルトリメチルアンモニウムイオン、ジメチルジオクチルアンモニウム、ジメチルジドデシルアンモニウム、ジメチルジオクタデシルアンモニウムなどのジメチルジアルキルアンモニウムイオン、トリオクチルメチルアンモニウム、トリドデシルメチルアンモニウムなどのトリアルキルメチルアンモニウムイオンなどが挙げられる。
また、これらの他にもアニリン、ｐ−フェニレンジアミン、α−ナフチルアミン、ｐ−アミノジメチルアニリン、ベンジジン、ピリジン、ピペリジン、６−アミノカプロン酸、１１−アミノウンデカン酸、１２−アミノドデカン酸などから誘導されるアンモニウムイオンなども挙げられる。
【００２０】
これらのアンモニウムイオンの中でも、好ましいものは４級アンモニウムイオンであり、例えばトリオクチルメチルアンモニウム、トリメチルオクタデシルアンモニウム、ベンジルジメチルオクタデシルアンモニウム、１２−アミノドデカン酸から誘導されるアンモニウムイオンなどが挙げられ、特にトリオクチルメチルアンモニウム、ベンジルジメチルオクタデシルアンモニウムが最も好ましい。
【００２１】
本発明において層間に存在する交換性陽イオンが有機オニウムイオンで交換された膨潤性層状珪酸塩は、交換性の陽イオンを層間に有する膨潤性層状珪酸塩と有機オニウムイオンを公知の方法で反応させることにより製造することができる。具体的には、水、メタノール、エタノールなどの極性溶媒中でのイオン交換反応による方法か、膨潤性層状珪酸塩に液状あるいは溶融させたアンモニウム塩を直接反応させることによる方法などが挙げられる。
【００２２】
本発明において、膨潤性層状珪酸塩に対する有機オニウムイオンの量は、膨潤性層状珪酸塩の分散性、溶融時の熱安定性、成形時のガス、臭気の発生抑制などの点から、膨潤性層状珪酸塩の陽イオン交換容量に対し通常、０．４〜２．０当量の範囲であるが、０．８〜１．２当量であることが好ましい。
【００２３】
膨潤性層状珪酸塩は、ポリアミド樹脂１００質量部に対して１〜１０質量部含有する。１質量部未満では引張強度、熱変形温度が十分では無く、１０質量部超では引張破断伸度、衝撃強度が著しく低下する。また、含有量として好ましくは３〜８質量部、より好ましくは３〜６質量部である。
【００２４】
本発明で使用するリンの酸化数が３以下のリン含有化合物としては、例えば亜リン酸二ナトリウム、亜リン酸ジメチル、亜リン酸ジエチル、亜リン酸ジフェニル、亜リン酸トリメチル、亜リン酸トリエチル、亜リン酸トリフェニル、次亜リン酸ナトリウム、次亜リン酸カルシウムなどが挙げられる。中でも、亜リン酸金属塩あるいは次亜リン酸金属塩を用いることが好ましい。亜リン酸金属塩あるいは次亜リン酸金属塩の金属としては、アルカリ金属、アルカリ土類金属および亜鉛族から選ばれるものが好ましく、より好ましくはアルカリ金属である。リンの酸化数が３以下のリン含有化合物として、特に好ましくは次亜リン酸ナトリウムである。
【００２５】
また、リンの酸化数が３以下のリン含有化合物の配合量は、ポリアミド１００質量部に対して０．０１〜０．３質量部であり、好ましくは０．０５〜０．２質量部である。０．０１質量部未満では溶融粘度の上昇がみられず、反対に、０．３質量部を超えると、溶融粘度が上昇しすぎて成形が困難となってしまう。
【００２６】
本発明の強化ポリアミド樹脂組成物は、該ポリアミド樹脂組成物の引張破断伸度（％）が３．０％以上である。引張破断伸度は、下記実施例の項に記載の方法により測定される値である。該ポリアミド樹脂組成物の引張破断伸度の上限は、特に定めないが、１００％程度になることもある。このような引張破断伸度を有するため、該ポリアミド樹脂組成物からなる成形品の靭性や耐衝撃性が高くなるので好ましい。
【００２７】
この理由は不明であるが、リンの酸化数が３以下のリン含有化合物によって、ポリアミド樹脂の増粘作用が発現したことが考えられる。
【００２８】
本発明の強化ポリアミド樹脂組成物には、前記以外に、必要に応じて公知の範囲で光又は熱安定剤、酸化防止剤、紫外線吸収剤、光安定剤、可塑剤、滑材、結晶核剤、離型剤、帯電防止剤、ハロゲン系難燃剤と三酸化アンチモンの組み合わせ、各種リン酸系難燃剤、メラミン系難燃剤、無機顔料、有機顔料、染料、あるいは他種ポリマーなども添加することが出来る。
本発明のポリアミド樹脂組成物は、必須成分であるポリアミド樹脂、膨潤性層状珪酸塩、及びリンの酸化数が３以下のリン含有化合物の合計で、９０質量％以上を占めることが好ましく、９５質量％以上を占めることがより好ましい。
【００２９】
本発明のポリアミド樹脂組成物を製造する製造法としては、上述した各成分、その他の配合物は上記配合組成にて任意の配合順列で配合した後、タンブラー或いはヘンシェルミキサー等で混合し、溶融混錬される。溶融混錬方法は、当業者に周知のいずれかの方法が可能であり、単軸押出機、二軸押出機、ニーダー、バンバリーミキサー、ロール等が使用できるが、なかでも二軸押出機を使用することが好ましい。
また、加工時の揮発成分、分解低分子成分を除去するため、サイド口と押し出し機先端のダイヘッドとの間で真空ポンプによる吸引を行うことが望ましい。
本発明のポリアミド樹脂組成物は、相対粘度３．０以上４．０以下のポリアミド樹脂Ａ１、相対粘度１．５以上３．０未満のポリアミド樹脂Ａ２、膨潤性層状珪酸塩、及びリンの酸化数が３以下のリン含有化合物を上記した配合比で溶融混練するという、非常に簡便な方法により、製造することが可能である。
【実施例】
【００３０】
次に実施例および比較例を用いて本発明を具体的に説明するが、本発明はこれらに限定されるものではない。【００３１】
（１）使用原料
［ポリアミド樹脂］
・ポリアミド（１）：ポリアミド６（相対粘度：３．５）、ＴＰ−６６０３（集成社製）
・ポリアミド（２）：ポリアミド６（相対粘度：２．５）、ＴＰ−４２０８（集成社製）
・ポリアミド（３）：ポリアミド６（相対粘度：３．７）、Ｔ−８５０（東洋紡社製）
・ポリアミド（４）：ポリアミド６（相対粘度：１．９）、Ｔ−８６０（東洋紡社製）
［膨潤性層状珪酸塩］
・膨潤性層状珪酸塩（１）：ソマシフＭＥＥ（コープケミカル社製）；親水性膨潤性雲母のカチオン交換能を利用し、層間に有機カチオンを担持させ、有機変性した親油性膨潤性雲母
・膨潤性層状珪酸塩（２）：ナノクレイＩ．３０Ｔ（ｎａｎｏｃｏｒ社製）；層間に交換性陽イオンが交換された有機オニウムイオンが存在する膨潤性層状珪酸塩
・膨潤性層状珪酸塩（３）：膨潤性フッ素雲母ＭＥ−１００（コープケミカル社製）
［非膨潤性珪酸塩］
・非膨潤性珪酸塩：ミクロマイカＭＫ−１００（コープケミカル社製）
［リンの酸化数が３以下のリン含有化合物］
・次亜リン酸ナトリウム【００３２】
（２）特性及び物性値の測定法
相対粘度（ＲＶ）：
溶媒として９６質量％濃硫酸を用い、温度２５℃、濃度１ｇ／ｄｌの条件で、ウーベローデ粘度管を用いて測定した。
密度：
ＩＳＯ１１８３に準拠して測定した。
引張強度、引張弾性率、引張破断伸度：
東芝機械社ＩＳ−１００を用い、シリンダー２５０℃に設定し、金型温度１３０℃の条件でＩＳＯ５２７−１に準じて成形品を得た後、ＩＳＯ−１７８に準じて測定した。測定は５水準行い、その平均値を採用した。
熱変形温度（ＨＤＴ）：
東芝機械社ＩＳ−１００を用い、シリンダー２５０℃に設定し、金型温度１３０℃の条件でＩＳＯ５２７−１に準じて成形品を得た後、ＩＳＯ−７５−１，２に準じて測定した。【００３３】
実施例１〜８、比較例１〜５
評価サンプルの製造は、表１に示した質量割合で各原料を計量してタンブラーで混合した後、Ｌ／Ｄ＝３２の二軸押出機を用い、二軸押出機の混錬温度２５０℃で溶融混練を行い、ペレットとした。得られたポリアミド樹脂組成物のペレットは射出成形機で各種の評価用試料を成形した。評価結果は表１に示した。【００３４】
比較例６
ε−カプロラクタムの重合時に膨潤性層状珪酸塩として膨潤性フッ素雲母ＭＥ−１００（コープケミカル社製）を添加し、特開２００７−２３１０７６号公報に記載された方法で、相対粘度２．５のポリアミド６樹脂に膨潤性フッ素雲母の含有量が４．０質量％であるポリアミド樹脂組成物を得た。評価結果は表１に示した。【００３５】
【表１】
2015133447.tif 000002
【００３６】
実施例１〜８は、いずれも密度が１．１６ｇ/ｃｍ３以下と低比重であるにも関わらず、高荷重でのＨＤＴが８０℃以上、かつ引張破断伸度が３％以上であり、優れた耐熱性と靭性を有している。対して、比較例１、２では、引張破断伸度は２００％以上と高いものの、ＨＤＴが５５℃と耐熱性が低い。比較例３〜６では、ＨＤＴは高いものの、引張破断伸度は３％より低くなっている。
【産業上の利用可能性】
【００３７】
本発明のポリアミド樹脂組成物は、靭性があり、低比重で、強度、剛性、熱間剛性に優れる成形品の提供が可能であるため、ドアハンドルに代表される自動車内外装部品、家電製品部品などの用途に好適である。
【手続補正書】
【提出日】平成28年12月22日(2016.12.22)
【手続補正１】
【補正対象書類名】特許請求の範囲
【補正対象項目名】全文
【補正方法】変更
【補正の内容】
【特許請求の範囲】
【請求項１】
ポリアミド樹脂１００質量部に対し、膨潤性層状珪酸塩を１〜１０質量部、及びリンの酸化数が３以下のリン含有化合物を０．０１〜０．３質量部含有するポリアミド樹脂組成物であって、前記ポリアミド樹脂が、相対粘度３．０以上４．０以下のポリアミド樹脂Ａ１と相対粘度１．５以上３．０未満のポリアミド樹脂Ａ２からなり、その混合割合（質量比）が、Ａ１／Ａ２＝９５／５〜５０／５０であり、該ポリアミド樹脂組成物の引張破断伸度が３．０％以上であること特徴とするポリアミド樹脂組成物。
【請求項２】
リンの酸化数が３以下のリン含有化合物が、次亜リン酸塩である請求項１に記載のポリアミド樹脂組成物。
【国際調査報告】
2015133447.tif 000003
2015133447.tif 000004
2015133447.tif 000005
2015133447.tif 000006